(57)【要約】【課題】衝撃特性及び長期摺動特性に優れた、ガラス強化ポリアミド樹脂組成物及びその成形品を提供すること。【解決手段】ポリアミド樹脂（Ａ）と、ガラス繊維（Ｂ）と、シリコーン化合物によってグラフト化されたポリオレフィン系樹脂（Ｃ）と、少なくとも一つのアミド基を有する有機化合物（Ｄ）と、を含有し、前記（Ａ）と前記（Ｂ）の合計に対し、前記（Ａ）が３０〜８０質量％、前記（Ｂ）が２０〜７０質量％であり、前記（Ａ）と前記（Ｂ）の合計１００質量部に対して、前記（Ｃ）を１〜１０質量部含有し、（Ｄ）／（Ｃ）の質量比が０．０１〜０．５である、ガラス強化ポリアミド樹脂組成物。【選択図】なし【特許請求の範囲】
【請求項１】
ポリアミド樹脂（Ａ）と、ガラス繊維（Ｂ）と、シリコーン化合物によってグラフト化されたポリオレフィン系樹脂（Ｃ）と、少なくとも一つのアミド基を有する有機化合物（Ｄ）と、を含有し、
前記（Ａ）と前記（Ｂ）の合計に対し、前記（Ａ）が３０〜８０質量％、前記（Ｂ）が２０〜７０質量％であり、
前記（Ａ）と前記（Ｂ）の合計１００質量部に対して、前記（Ｃ）を１〜１０質量部含有し、
（Ｄ）／（Ｃ）の質量比が０．０１〜０．５である、ガラス強化ポリアミド樹脂組成物。
【請求項２】
ガラス繊維（Ｂ）の平均繊維径が６〜２０μｍである、請求項１に記載のガラス強化ポリアミド樹脂組成物。
【請求項３】
前記（Ｃ）のポリオレフィン系樹脂が、エチレン−酢酸ビニル共重合体、エチレン−メチルメタアクリレート共重合体、及びエチレン−エチルアクリレート共重合体からなる群より選ばれる少なくとも１種である、請求項１又は２に記載のガラス強化ポリアミド樹脂組成物。
【請求項４】
前記（Ｄ）が、モノアマイド化合物、置換アマイド化合物、メチロールアマイド化合物、及びビスアマイド化合物からなる群より選ばれる少なくとも１種である、請求項１〜３のいずれか一項に記載のガラス強化ポリアミド樹脂組成物。
【請求項５】
請求項１〜４のいずれか一項に記載のガラス強化ポリアミド樹脂組成物からなる成形品。
【発明の詳細な説明】
【技術分野】
【０００１】
本発明は、ガラス強化ポリアミド樹脂組成物及び成形品に関する。
【背景技術】
【０００２】
ポリアミド樹脂は機械強度、剛性、靭性、耐熱性、及び耐薬品性のバランスに優れるため、代表的エンジニアリングプラスチック樹脂として、自動車部品、機械・工業部品、及び電気・電子部品を中心に広範囲に亘って用いられている。
中でも、近年、摺動部品の使用環境は熱的及び力学的に厳しくなっており、強度、剛性、及び靭性を向上させ、さらに長期間の使用環境での摺動性能を維持するポリアミド樹脂材料が要求されている。
【０００３】
これらの要求に応えるため、剛性及び靭性を向上させる方法として、ガラス繊維等の無機フィラーを配合する方法（例えば、特許文献１を参照）が挙げられる。
また、摺動特性を向上させる方法として、ポリテトラフルオロエチレン（ＰＴＦＥ）を配合する方法（例えば、特許文献２を参照）、シリコーンを添加する方法（例えば、特許文献３を参照）、シリコーングラフト樹脂を配合する方法（例えば、特許文献４及び５を参照）が挙げられる。
【先行技術文献】
【特許文献】
【０００４】
【特許文献１】特公昭６１−０４０２６２号公報
【特許文献２】特開平１１−２８６６０５号公報
【特許文献３】特開２００６−５６９８４号公報
【特許文献４】特開２００５−８２６９２号公報
【特許文献５】特許第３５８５５５８号公報
【発明の概要】
【発明が解決しようとする課題】
【０００５】
しかしながら、特許文献１に開示された技術では、衝撃特性に関連して靭性は改良されるものの、ガラス繊維等の無機フィラーのみの添加では、摺動部品の相手材を磨耗させてしまう問題があるため、長期摺動特性の改良が十分ではない。
また、特許文献２及び３に開示された技術では、ＰＴＦＥ又はシリコーンとポリアミド樹脂との相溶性が十分でなく、亀裂の原因となり、衝撃特性を低下させてしまう場合がある。また、特許文献２及び３に開示された技術では、長期摺動特性の改良にも至っていない。
さらに、特許文献４及び５に開示された技術では、シリコーングラフト樹脂を添加することにより摺動特性は改良されるが、シリコーングラフト樹脂を添加することで衝撃特性が低下してしまう場合があり、衝撃特性及び長期摺動特性を改良するには至っていない。
【０００６】
このように、従来技術では、衝撃特性及び長期摺動特性に優れたガラス強化ポリアミド樹脂組成物は未だ知られていないのが実情である。
また、ポリアミド樹脂の特徴である機械強度及び剛性のバランスを保持しつつ、衝撃特性の低下を抑え、さらに長期摺動特性を有することが困難であり、このようなガラス強化ポリアミド樹脂組成物及び樹脂成形品が要望されている。
【０００７】
本発明が解決しようとする課題は、衝撃特性及び長期摺動特性に優れた、ガラス強化ポリアミド樹脂組成物及びその成形品を提供することにある。
【課題を解決するための手段】
【０００８】
本発明者らは、前記課題を解決するために鋭意検討した結果、ポリアミド樹脂（Ａ）、ガラス繊維（Ｂ）、シリコーン化合物によってグラフト化されたポリオレフィン系樹脂（Ｃ）、及び少なくとも一つのアミド基を有する有機化合物（Ｄ）を、特定の含有量で含有するポリアミド樹脂組成物が上記課題を解決できることを見出し、本発明を完成するに至った。
【０００９】
すなわち本発明は下記のとおりである。
［１］
ポリアミド樹脂（Ａ）と、ガラス繊維（Ｂ）と、シリコーン化合物によってグラフト化されたポリオレフィン系樹脂（Ｃ）と、少なくとも一つのアミド基を有する有機化合物（Ｄ）と、を含有し、
前記（Ａ）と前記（Ｂ）の合計に対し、前記（Ａ）が３０〜８０質量％、前記（Ｂ）が２０〜７０質量％であり、
前記（Ａ）と前記（Ｂ）の合計１００質量部に対して、前記（Ｃ）を１〜１０質量部含有し、
（Ｄ）／（Ｃ）の質量比が０．０１〜０．５である、ガラス強化ポリアミド樹脂組成物。
［２］
ガラス繊維（Ｂ）の平均繊維径が６〜２０μｍである、前記［１］に記載のガラス強化ポリアミド樹脂組成物。
［３］
前記（Ｃ）のポリオレフィン系樹脂が、エチレン−酢酸ビニル共重合体、エチレン−メチルメタアクリレート共重合体、及びエチレン−エチルアクリレート共重合体からなる群より選ばれる少なくとも１種である、前記［１］又は［２］に記載のガラス強化ポリアミド樹脂組成物。
［４］
前記（Ｄ）が、モノアマイド化合物、置換アマイド化合物、メチロールアマイド化合物、及びビスアマイド化合物からなる群より選ばれる少なくとも１種である、前記［１］〜［３］のいずれか一項に記載のガラス強化ポリアミド樹脂組成物。
［５］
前記［１］〜［４］のいずれか一項に記載のガラス強化ポリアミド樹脂組成物からなる成形品。
【発明の効果】
【００１０】
本発明によれば、衝撃特性及び長期摺動特性に優れた、ガラス強化ポリアミド樹脂組成物及びその成形品を提供することができる。
【発明を実施するための形態】
【００１１】
以下、本発明を実施するための形態（以下、「本実施の形態」という）について詳細に説明する。尚、本発明は、以下の実施の形態に限定されるものではなく、その要旨の範囲内で種々変形して実施することができる。
【００１２】
本実施の形態のガラス強化ポリアミド樹脂組成物は、ポリアミド樹脂（Ａ）と、ガラス繊維（Ｂ）と、シリコーン化合物によってグラフト化されたポリオレフィン系樹脂（Ｃ）と、少なくとも一つのアミド基を有する有機化合物（Ｄ）と、を含有し、
前記（Ａ）と前記（Ｂ）の合計に対し、前記（Ａ）が３０〜８０質量％、前記（Ｂ）が２０〜７０質量％であり、前記（Ａ）と前記（Ｂ）の合計１００質量部に対して、前記（Ｃ）を１〜１０質量部含有し、（Ｄ）／（Ｃ）の質量比が０．０１〜０．５である。
【００１３】
［ポリアミド樹脂（Ａ）］
本実施の形態で用いられるポリアミド樹脂（Ａ）は、公知のポリアミド樹脂であれば特に限定されない。
ポリアミド樹脂（Ａ）としては、例えば、ポリカプロラクタム（ナイロン６）、ポリテトラメチレンアジパミド（ナイロン４６）、ポリヘキサメチレンアジパミド（ナイロン６６）、ポリヘキサメチレンセバカミド（ナイロン６１０）、ポリヘキサメチレンドデカミド（ナイロン６１２）、ポリウンデカメチレンアジパミド（ナイロン１１６）、ポリウンデカラクタム（ナイロン１１）、ポリドデカラクタム（ナイロン１２）、ポリトリメチルヘキサメチレンテレフタルアミド（ナイロンＴＭＨＴ）、ポリヘキサメチレンヒドロテレフタラミド（ナイロン６Ｃ）、ポリヘキサメチレンイソフタルアミド（ナイロン６Ｉ）、ポリノナンメチレンテレフタルアミド（９Ｔ）、ポリヘキサメチレンテレフタルアミド（６Ｔ）、ポリビス（４−アミノシクロヘキシル）メタンドデカミド（ナイロンＰＡＣＭ１２）、ポリビス（３−メチル−アミノシクロヘキシル）メタンドデカミド（ナイロンジメチルＰＡＣＭ１２）、ポリメタキシリレンアジパミド（ナイロンＭＸＤ６）、及びポリウンデカメチレンヘキサヒドロテレフタルアミド（ナイロン１１Ｔ（Ｈ））などが挙げられる。
また、ポリアミド樹脂（Ａ）としては、これらのうち少なくとも２種類以上の異なったポリアミド形成成分を含むポリアミド共重合体、並びにこれらのポリアミド及び／又はポリアミド共重合体の混合物などが挙げられる。
これらのポリアミドのうち、製造コストの観点から、ポリカプロラクタム（ナイロン６）、ポリヘキサメチレンアジパミド（ナイロン６６）、ポリヘキサメチレンドデカミド（ナイロン６１２）、ヘキサメチレンヒドロテレフタラミド（ナイロン６Ｃ）、ポリヘキサメチレンイソフタルアミド（ナイロン６Ｉ）、これらのうち少なくとも２種類以上の異なったポリアミド形成成分を含むポリアミド共重合体、並びにこれらのポリアミド及び／又はポリアミド共重合体の混合物などが好ましい。好適には、ポリアミド共重合体を用いることができる。
【００１４】
上記ポリアミドの原料としては、特に限定されるものではないが、例えば、公知のアミノ酸（アミノカルボン酸）、ラクタム、ジアミンとジカルボン酸とからなる塩、及びそのオリゴマーなどが挙げられる。
上記ポリアミドの原料として、分子量調節や耐熱水性向上のためにさらに末端封止剤を添加することができる。
【００１５】
末端封止剤としては、特に限定されるものではないが、例えば、モノカルボン酸、モノアミン、無水フタル酸などの酸無水物、モノイソシアネート、モノ酸ハロゲン化物、モノエステル類、及びモノアルコール類などが挙げられ、モノカルボン酸及びモノアミンが好ましい。
本実施の形態では、１種類の末端封止剤を用いてもよいし、２種類以上の末端封止剤を組み合わせて用いてもよい。
【００１６】
末端封止剤として用いられるモノカルボン酸としては、アミノ基との反応性を有するモノカルボン酸であれば特に限定されないが、例えば、酢酸、プロピオン酸、酪酸、吉草酸、カプロン酸、カプリル酸、ラウリン酸、トリデシル酸、ミリスチル酸、パルミチン酸、ステアリン酸、ピバリン酸、及びイソブチル酸などの脂肪族モノカルボン酸；シクロヘキサンカルボン酸などの脂環式モノカルボン酸；安息香酸、トルイル酸、α−ナフタレンカルボン酸、β−ナフタレンカルボン酸、メチルナフタレンカルボン酸、及びフェニル酢酸などの芳香族モノカルボン酸；などが挙げられる。
本実施の形態では、１種類のモノカルボン酸を用いてもよく、２種類以上のモノカルボン酸を組み合わせて用いてもよい。
【００１７】
末端封止剤として用いられるモノアミンとしては、カルボキシル基との反応性を有するモノアミンであれば特に限定されないが、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、及びジブチルアミンなどの脂肪族モノアミン；シクロヘキシルアミン及びジシクロヘキシルアミンなどの脂環式モノアミン；アニリン、トルイジン、ジフェニルアミン、及びナフチルアミンなどの芳香族モノアミン；などが挙げられる。
本実施の形態では、１種類のモノアミンを用いてもよく、２種類以上のモノアミンを組み合わせて用いてもよい。
【００１８】
本実施の形態で用いられるポリアミド樹脂（Ａ）の分子量は、安定成形性及び機械物性向上の観点から、９８％硫酸相対粘度ηｒ（１ｇ／１００ｍＬ）で好ましくは１．５〜３．５、より好ましくは１．８〜３．２、さらに好ましくは２．０〜３．０である。
本実施の形態において、９８％硫酸相対粘度ηｒは、下記実施例に記載の方法により測定することができる。
【００１９】
上記ポリアミドの製造方法は、特に限定されるものではないが、製造方法として一般的である溶融重合法を用いることができ、例えば、バッチ式重合法及び連続式重合法などが挙げられる。
【００２０】
[ガラス繊維（Ｂ）]
本実施の形態で用いられるガラス繊維（Ｂ）は、ポリアミド樹脂に一般的に用いられる、ガラス繊維であれば、特に限定されず、表面処理剤で処理されているガラス繊維などが好ましい。
ガラス繊維（Ｂ）を配合する段階では、特に限定されるものではないが、長繊維タイプから短繊維タイプ、異型断面タイプのものまで任意の形状のガラス繊維が使用可能である。
【００２１】
ガラス強化ポリアミド樹脂組成物中におけるガラス繊維（Ｂ）の平均繊維径は、機械物性向上の観点で、好ましくは６〜２０μｍ、より好ましくは６〜１３μｍである。
本実施の形態において、平均繊維径は、顕微鏡法により測定することができる。具体的には、ペレット状のガラス強化ポリアミド樹脂組成物を、ポリアミド樹脂の分解温度以上で加熱し、残ったガラス繊維を、顕微鏡を用いて観察及び写真撮影し、ガラス繊維の径を計測する方法により測定することができる。
本実施の形態では、１種類のガラス繊維を用いてもよく、２種類以上のガラス繊維を組み合わせて用いてもよい。
【００２２】
ガラス強化ポリアミド樹脂組成物中の、ガラス繊維（Ｂ）の配合割合は、ポリアミド樹脂（Ａ）とガラス繊維（Ｂ）との合計（１００質量％）に対して、ポリアミド樹脂（Ａ）を３０〜８０質量％、ガラス繊維（Ｂ）を２０〜７０質量％であり、好ましくはポリアミド樹脂（Ａ）を４０〜８０質量％、ガラス繊維（Ｂ）を２０〜６０質量％、より好ましくはポリアミド樹脂（Ａ）を５０〜８０質量％、ガラス繊維（Ｂ）を２０〜５０質量％である。
ガラス繊維（Ｂ）の配合割合を上記範囲内にすることにより、機械特性と摺動特性に優れ、また押出性、成形性に支障をきたす傾向を抑えることができる。
【００２３】
表面処理剤としては、特に限定されるものではないが、例えば、アミノシラン及びエポキシシランなどが挙げられる。
表面処理剤でガラス繊維を処理する方法としては、特に限定されるものではなく、例えば、浸漬法、噴霧法、ガス化法、及び溶液を塗布する方法のような従来公知の方法により表面処理することができる。
【００２４】
ガラス繊維としては、特に限定されるものではないが、Ｅ―ガラス、Ｃ−ガラス、及びＳ−ガラスなどが挙げられる。
【００２５】
[シリコーン化合物によってグラフト化されたポリオレフィン系樹脂（Ｃ）]
本実施の形態で用いられるシリコーン化合物によってグラフト化されたポリオレフィン系樹脂（Ｃ）は、特に限定されるものではないが、例えば、低密度ポリエチレン、直鎖状低密度ポリエチレン、高密度ポリエチレン、エチレン−酢酸ビニル共重合体、エチレン−メチルメタアクリレート共重合体、エチレン−エチルアクリレート共重合体、ポリメチルペンテン、ポリプロピレン、及びテトラフルオロエチレン−エチレン共重合体などのポリオレフィン系樹脂に、ポリジメチルシロキサンなどのシリコーン化合物をグラフト化した樹脂が挙げられる。ポリオレフィン系樹脂としては、エチレン−酢酸ビニル共重合体、エチレン−メチルメタアクリレート共重合体、及びエチレン−エチルアクリレート共重合体が好ましい。ポリオレフィン系樹脂としては、１種類のポリオレフィン系樹脂を用いてもよく、２種類以上のポリオレフィン系樹脂を組み合わせて用いてもよい。ポリジメチルシロキサンとしては、下記式（１）で表されるポリジメチルシロキサンなどが挙げられる。
式（１）：
【化１】
2011016989.tif 000002
式（１）中、メチル基（−ＣＨ３）は、水素、アルキル基、フェニル基、エーテル基、エステル基や反応性置換基であるヒドロキシ基、アミノ基、エポキシ基、カルボキシル基、カルビノール基、メタクリル基、メルカプト基、フェノール基、ビニル基、アリル基、ポリエーテル基、及びフッ素含有アルキル基などを有する置換基で置換されていてもよく、グラフト化のために、好ましくはビニル基又はアリル基を有する置換基、より好ましくはビニル基を有する。
式（１）中、シリコーン化合物の平均重合度を表すｎは、長期摺動性能改良の点から、１０００〜１００００の範囲内であることが好ましい。
【００２６】
シリコーン化合物によってポリオレフィン系樹脂をグラフト化する方法としては、特に限定されるものではないが、例えば、ラボ・プラストミルによる溶融混練のような従来公知の方法により表面処理することができる。
【００２７】
シリコーン化合物によってグラフト化されたポリオレフィン系樹脂（Ｃ）のシリコーン含有量は、長期摺動特性改良の観点で、好ましくは３０〜９０質量％、より好ましくは３０〜８０質量％、さらに好ましくは３０〜７０質量％である。
シリコーン含有量は、シリコーン化合物によってグラフト化されたポリオレフィン系樹脂（Ｃ）中に存在するシリコーン化合物の全含有量を意味し、下記計算式により測定することができる。
シリコーン含有量＝（添加したシリコーン化合物の量）／（グラフト化されたポリオレフィン系樹脂（Ｃ）の量）×１００
シリコーン化合物によってグラフト化されたポリオレフィン系樹脂（Ｃ）のポリオレフィン系樹脂へのシリコーン化合物のグラフト率は、長期摺動特性改良の観点で、好ましくは３０〜９５質量％、より好ましくは４０〜９５質量％、さらに好ましくは５０〜９５質量％である。
グラフト率は、添加したシリコーン化合物に対するグラフト化されたシリコーン化合物の割合を意味し、溶剤を用いたソックスレー抽出器による溶出試験方法により、下記計算式により測定することができる。
グラフト率＝［（添加したシリコーン化合物の量）−（溶出試験において溶出したシリコーン化合物の量）］／（添加したシリコーン化合物の量）×１００
シリコーン化合物によってグラフト化されたポリオレフィン系樹脂のメルトフローレート（ＭＦＲ）は、衝撃特性改良及び長期摺動特性の観点で、好ましくは０．１〜５．０ｇ／１０ｍｉｎ、より好ましくは０．１〜３．０ｇ／１０ｍｉｎ、さらに好ましくは０．１〜１ｇ／１０ｍｉｎである。
本実施の形態において、ＭＦＲは、ＪＩＳ  Ｋ７２１０の方法により測定することができる。
【００２８】
本実施の形態では、１種類のシリコーン化合物によってグラフト化されたポリオレフィン系樹脂（Ｃ）を用いてもよく、シリコーン化合物によってグラフト化されたポリオレフィン系樹脂（Ｃ）を２種類以上組み合わせて用いてもよい。また、ポリオレフィン系樹脂が、２種類以上のシリコーン化合物によってグラフト化されていてもよい。
【００２９】
ガラス強化ポリアミド樹脂組成物中の、シリコーン化合物によってグラフト化されたポリオレフィン系樹脂（Ｃ）の配合割合は、ポリアミド樹脂（Ａ）とガラス繊維（Ｂ）の合計１００質量部に対し、１〜１０質量部であり、好ましくは２〜７質量部、より好ましくは２〜５質量部である。
該配合割合を上記範囲内にすることにより、衝撃特性と長期摺動特性に優れるガラス強化ポリアミド樹脂組成物とすることができる。
【００３０】
[少なくとも一つのアミド基を有する有機化合物（Ｄ）]
本実施の形態で用いられる少なくとも一つのアミド基を有する有機化合物（Ｄ）は、分子鎖に少なくとも一つのアミド基を有する化合物である。
少なくとも一つのアミド基を有する有機化合物（Ｄ）としては、例えば、モノアマイド化合物、置換アマイド化合物、メチロールアマイド化合物、及びビスアマイド化合物などが挙げられる。
本実施の形態では、１種類の少なくとも一つのアミド基を有する有機化合物（Ｄ）を用いてもよく、少なくとも一つのアミド基を有する有機化合物（Ｄ）を２種類以上組み合わせて用いてもよい。
【００３１】
モノアマイド化合物は、一般式Ｒ−ＣＯＮＨ２で表される化合物である。
一般式中、Ｒは、炭素数６〜３０の、飽和脂肪族基、不飽和脂肪族基、及び芳香族基又はそれらの基中、Ｈの一部がＯＨに置換されていてもよい
モノアマイド化合物としては、例えば、ラウリル酸アマイド、パルチミン酸アマイド、ステアリン酸アマイド、ベヘン酸アマイド、及びヒドロキシステアリン酸アマイドなどの脂肪族酸アマイド、オレイン酸アマイド、エルカ酸アマイド等、及びリノシール酸アマイドなどの不飽和脂肪族酸アマイド、並びにフタル酸アマイド、イソフタル酸アマイド、及びテレフタル酸アマイドなどの芳香族酸アマイドなどが挙げられる。
本実施の形態では、１種類のモノアマイド化合物を用いてもよく、２種類以上のモノアマイド化合物を組み合わせて用いてもよい。
【００３２】
置換アマイド化合物は、一般式Ｒ１−ＣＯＮＨ−Ｒ２で表される化合物である。
一般式中、Ｒ１及びＲ２は、それぞれ独立して、炭素数６〜３０の、飽和脂肪族基、不飽和脂肪族基、及び芳香族基又はそれらの基中、Ｈの一部がＯＨに置換されていてもよい。
置換アマイド化合物としては、例えば、Ｎ−ラウリルラウリル酸アマイド、Ｎ−パルチミルパルチミン酸アマイド、Ｎ−ステアリルステアリン酸アマイド、Ｎ−オレイルオレイン酸アマイド、Ｎ−ステアリルオレイン酸アマイド、Ｎ−オレイルステアリン酸アマイド、Ｎ−ステアリルエルカ酸アマイド、Ｎ−オレイルパルチミン酸アマイド、Ｎ−ステアリル−１２−ヒドロキシステアリン酸アマイド、及びＮ−オレイル−１２−ヒドロキシステアリン酸アマイドなどが挙げられる。
本実施の形態では、１種類の置換アマイド化合物を用いてもよく、２種類以上の置換アマイド化合物を組み合わせて用いてもよい。
【００３３】
メチロールアマイド化合物は、一般式Ｒ３−ＣＯＮＨＣＨ２ＯＨで表される化合物である。
一般式中、Ｒ３は、炭素数６〜３０の、飽和脂肪族基、不飽和脂肪族基、及び芳香族基又はそれらの基中、Ｈの一部がＯＨに置換されていてもよい。
メチロールアマイド化合物としては、例えば、メチロールステアリン酸アマイド及びメチロールベヘン酸アマイドなどが挙げられる。
本実施の形態では、１種類のメチロールアマイド化合物を用いてもよく、２種類以上のメチロールアマイド化合物を組み合わせて用いてもよい。
【００３４】
ビスアマイド化合物は、一般式（Ｒ４−ＣＯＮＨ）２（ＣＨ２）ｎで表される化合物である。
一般式中、Ｒ４は、炭素数６〜３０の、飽和脂肪族基、不飽和脂肪族基、及び芳香族基又はそれらの基中、Ｈの一部がＯＨに置換されていてもよく、ｎは１〜８の整数である。
ビスアマイド化合物としては、例えば、メチレンビスラウリン酸アマイド、メチレンビスラウリン酸アマイド、メチレンビスヒドロキシステアリン酸アマイド、エチレンビスカプリル酸アマイド、エチレンビスラウリン酸アマイド、エチレンビスステアリン酸アマイド、エチレンビスイソステアリン酸アマイド、エチレンビスヒドロキシステアリン酸アマイド、エチレンビスベヘン酸アマイド、ヘキサメチレンビスステアリン酸アマイド、ヘキサメチレンビスベヘン酸アマイド、ヘキサメチレンビスヒドロキシステアリン酸アマイド、ブチレンビスヒドロキシステアリン酸アマイド、Ｎ，Ｎ’−ジステアリルアジピン酸アマイド、Ｎ，Ｎ’−ジステアリルセバシン酸アマイド、メチレンビスオレイン酸アマイド、エチレンビスオレイン酸アマイド、エチレンビスエルカ酸アマイド、ヘキサメチレンビスオレイン酸アマイド、Ｎ，Ｎ’−ジオレイルアジピン酸アマイド、Ｎ，Ｎ’−ジオレイルセバシン酸アマイド、ｍ−キシリレンビスステアリン酸アマイド、及びＮ，Ｎ’−ジステアリルイソフタル酸アマイドなどが挙げられる。
本実施の形態では、１種類のビスアマイド化合物を用いてもよく、２種類以上のビスアマイド化合物を組み合わせて用いてもよい。
【００３５】
少なくとも一つのアミド基を有する有機化合物（Ｄ）としては、ビスアマイド化合物が好ましく、エチレンビスステアリン酸アマイドがより好ましい。
【００３６】
ガラス強化ポリアミド樹脂組成物中の、少なくとも一つのアミド基を有する有機化合物（Ｄ）の配合割合は、シリコーン化合物によってグラフトされたポリオレフィン系樹脂（Ｃ）に対して０．０１〜０．５倍量であり、好ましくは０．０１〜０．１倍量、より好ましくは０．０２〜０．０６倍量である。
（Ｄ）／（Ｃ）の質量比が、０．０１〜０．５であることにより、衝撃特性の低下を抑え、さらに長期摺動特性に優れるガラス強化ポリアミド樹脂組成物とすることができる。
【００３７】
本実施の形態のガラス強化ポリアミド樹脂組成物には、熱劣化、熱時の変色防止、耐熱エージング性、及び耐候性の向上を目的に、劣化抑制剤を添加してもよい。
劣化抑制剤としては、特に限定されるものではないが、例えば、酢酸銅及びヨウ化銅などの銅化合物、ヒンダードフェノール化合物などのフェノール系安定剤、ホスファイト系安定剤、ヒンダードアミン系安定剤、トリアジン系安定剤、並びにイオウ系安定剤などからなる群より選ばれる少なくとも１種の劣化防止剤が挙げられる。
【００３８】
本実施の形態のガラス強化ポリアミド樹脂組成物には、着色剤を添加してもよい。
着色剤としては、特に限定されるものではないが、例えば、ニグロシンなどの染料、酸化チタン及びカーボンブラックなどの顔料、アルミニウム、着色アルミニウム、ニッケル、スズ、銅、金、銀、白金、酸化鉄、ステンレス、及びチタンなどの金属粒子、並びにマイカ製パール顔料、カラーグラファイト、カラーガラス繊維、及びカラーガラスフレークなどのメタリック顔料などからなる群より選ばれる少なくとも１種の着色剤が挙げられる。
【００３９】
本実施の形態のガラス強化ポリアミド樹脂組成物には、必要に応じて、本実施の形態の目的を損なわない範囲で、無機充填材を配合してもよい。
無機充填材は、特に限定されるものではないが、例えば、炭素繊維、ウォラストナイト、タルク、マイカ、カオリン、硫酸バリウム、炭酸カルシウム、アパタイト、リン酸ナトリウム、蛍石、窒化珪素、チタン酸カリウム、及び二硫化モリブデンなどからなる群より選ばれる少なくとも１種の無機充填材が挙げられる。
【００４０】
本実施の形態のガラス強化ポリアミド樹脂組成物の製造方法としては、特に限定されるものではなく、上記の（Ａ）〜（Ｄ）成分及び必要に応じて用いられる各種の添加剤を混合し、混練する方法が挙げられる。
その際、配合、混練方法や順序には特に限定されないが、通常用いられる混合機、例えば、ヘンシェルミキサー、タンブラー、及びリボンブレンダーなどで混合が行われる。混練機としては、例えば、一般に１軸又は多軸の押出機が用いられるが、減圧装置を備えた２軸押出機が好ましい。
【００４１】
ガラス強化ポリアミド樹脂組成物を製造する方法としては、例えば、一般的には押出機を用い、ポリアミド樹脂（Ａ）、ガラス繊維（Ｂ）、シリコーン化合物によってグラフト化されたポリオレフィン系樹脂（Ｃ）、少なくとも一つのアミド基を有する有機化合物（Ｄ）、及び必要に応じて用いられる各種の添加剤をヘンシェルミキサー、タンブラー、Ｖ字型ブレンダーなどで混合した後、１軸又は多軸混錬押出機などを用いて溶融混練することができる。
また、予め全てを混合することなく、定量フィーダーなどで各成分を単独又は数種類ずつまとめて押出機に連続フィードすることによりガラス強化ポリアミド樹脂組成物を製造することもできる。
さらに、予め（Ａ）、（Ｃ）、及び（Ｄ）成分からなる高濃度マスターバッチを作成しておき、押出溶融混練時又は射出成形時に、（Ａ）及び（Ｂ）成分からなるガラス繊維配合ポリアミド樹脂で希釈することにより本実施の形態のガラス強化ポリアミド樹脂組成物を得ることもできる。
【００４２】
本実施の形態のガラス強化ポリアミド樹脂組成物を成形する方法としては、本実施の形態のガラス強化ポリアミド樹脂組成物からなる成形品を得ることができる方法であれば、特に限定されるものではなく、公知の成形方法、例えば、押出成形、射出成形、真空成形、ブロー成形、射出圧縮成形、加飾成形、他材質成形、ガスアシスト射出成形、発砲射出成形、低圧成形、超薄肉射出成形（超高速射出成形）、及び金型内複合成形（インサート成形、アウトサート成形）などの成形方法が挙げられる。
【００４３】
本実施の形態のガラス強化ポリアミド樹脂組成物及び該ガラス強化ポリアミド樹脂組成物からなる成形品は、衝撃特性及び摺動特性に優れるため、様々な用途に用いることができる。
成形品として、特に限定されるものではないが、例えば、自動車分野、電気・電子分野、機械・工業分野、事務機器分野、航空・宇宙分野において、ギア、歯車、シュー、ガイドレール、カムなどの摺動部品に好適に用いることができる。
【実施例】
【００４４】
以下、実施例及び比較例よって本実施の形態をより具体的に説明するが、本実施の形態はこれらの実施例にのみ限定されるものではない。尚、実施例及び比較例中の測定法は以下のとおりである。
【００４５】
［測定方法］
［硫酸相対粘度］
９８％濃硫酸１００ｇに対してペレット又は成形品から切り出したポリアミド樹脂（Ａ）１．００ｇを溶解させ、ＪＩＳ  Ｋ６８１０に従って２５℃にて測定した。
【００４６】
［衝撃特性  シャルピー衝撃強さ］
ガラス強化ポリアミド樹脂組成物を、日精樹脂株式会社製「ＦＮ３０００」を用いて、シリンダー温度２９０℃、金型温度９０℃に設定し、射出時間１５秒、冷却時間１５秒の射出条件で成形して、評価用ＩＳＯダンベルを得た。
得られたダンベルをＩＳＯ  １７９に準じてシャルピー衝撃強さ測定した。
【００４７】
［衝撃特性  シャルピー衝撃強さの保持率（％）］
シャルピー衝撃強さの保持率（保持率）は下記式により求めた。
シャルピー衝撃強さの保持率（％）＝（シャルピー衝撃強さ）／（比較例のシャルピー衝撃強さ）×１００
上記分母にあたる「比較例のシャルピー衝撃強さ」とは、シャルピー衝撃強さの保持率を測定するガラス強化ポリアミド樹脂組成物と、ポリアミド（Ａ）及びガラス繊維（Ｂ）の組成、配合比率が同じで、且つ、シリコーン化合物によってグラフト化されたポリオレフィン系樹脂（Ｃ）及び少なくとも一つのアミド基を有する有機化合物（Ｄ）を添加していないポリアミド樹脂組成物のシャルピー衝撃強さを意味する。
実施例１を例に説明すると、シャルピー衝撃強さの保持率は、実施例１のガラス強化ポリアミド樹脂組成物と、ポリアミド（Ａ）及びガラス繊維（Ｂ）の組成、配合比率が同じ比較例１のシャルピー衝撃強さを用いて測定される値である。
【００４８】
［長期摺動特性  摩擦係数］
ガラス強化ポリアミド樹脂組成物を、日精樹脂株式会社製「ＦＮ３０００」を用いて、シリンダー温度２９０℃、金型温度９０℃に設定し、射出時間１５秒、冷却時間１５秒の射出条件で成形して、評価用ＩＳＯダンベルを得た。
得られたダンベルを、東洋精密株式会社製往復動摩擦摩耗試験機「ＡＦＴ−１５ＭＳ型」を用いて荷重１ｋｇ、線速度５０ｍｍ／ｓｅｃ、往復距離２０ｍｍ、環境温度２３℃、環境湿度５０％の条件で１００００回往復し、摩擦係数を測定した。
このダンベルの摺動特性評価に用いる相手材料としては、ＳＵＳ３０４試験片（直径５ｍｍの球）を用いた。
【００４９】
［長期摺動特性  Δ摩擦係数］
上記方法にて測定した１００００回摺動後の摩擦係数から、１０００回後の摩擦係数を引いた数値をΔ摩擦係数とした。
【００５０】
ポリアミド樹脂（Ａ）、ガラス繊維（Ｂ）、シリコーン化合物によってグラフト化されたポリオレフィン系樹脂（Ｃ）、及び少なくとも一つのアミド基を有する有機化合物として、以下の化合物を用いた。
【００５１】
［ポリアミド樹脂（ａ−１）］
５０質量％のポリアミド６６の原料（ヘキサメチレンジアミンとアジピン酸との等モル塩）の水溶液を３０Ｋｇ作製し、十分撹拌した。該ポリアミド６６の原料の水溶液を、撹拌装置を有し、かつ下部に抜出しノズルを有する７０Ｌのオートクレーブ中に仕込み、５０℃の温度下、十分攪拌した。窒素で置換した後、撹拌しながら温度を５０℃から約２７０℃まで昇温した。この際、オートクレーブ内の圧力は、ゲージ圧にして約１．７７ＭＰａになるが、圧力が１．７７ＭＰａ以上にならないよう水を系外に除去しながら加熱を約１時間続けた。その後、約１時間をかけ、圧力を大気圧まで降圧し、さらに約２７０℃、大気圧で約１時間保持した後、撹拌を停止した。下部ノズルからストランド状にポリマーを排出し、水冷・カッティングを行い、ペレットを得た。このペレットの９８％硫酸相対粘度ηｒ（１ｇ／１００ｍＬ）は２．８であった。
【００５２】
［ポリアミド樹脂（ａ−２）］
５０質量％のポリアミド６６／６Ｉの原料（ヘキサメチレンジアミンとアジピン酸との等モル塩：２４Ｋｇとヘキサメチレンジアミンとイソフタル酸の等モル塩：６Ｋｇ）の水溶液を３０Ｋｇ作製し、十分撹拌した。該ポリアミド６６／６Ｉの原料の水溶液を、撹拌装置を有し、かつ下部に抜出しノズルを有する７０Ｌのオートクレーブ中に仕込み、５０℃の温度下、十分攪拌した。窒素で置換した後、撹拌しながら温度を５０℃から約２６０℃まで昇温した。この際、オートクレーブ内の圧力は、ゲージ圧にして約１．７７ＭＰａになるが、圧力が１．７７ＭＰａ以上にならないよう水を系外に除去しながら加熱を約１時間続けた。その後、約１時間をかけ、圧力を大気圧まで降圧し、さらに約２６０℃、大気圧で約１時間保持した後、撹拌を停止した。下部ノズルからストランド状にポリマーを排出し、水冷・カッティングを行い、ペレットを得た。このペレットの９８％硫酸相対粘度ηｒ（１ｇ／１００ｍＬ）は２．３５であった。
【００５３】
［ポリアミド樹脂（ａ−３）］
５０質量％のポリアミド６６／６Ｉ／６Ｃの原料（ヘキサメチレンジアミンとアジピン酸との等モル塩：１８Ｋｇ、ヘキサメチレンジアミンとイソフタル酸の等モル塩：４．５Ｋｇ、ヘキサメチレンジアミンとトランス体／シス体のモル比が２５／７５である１，４−シクロヘキサンジカルボン酸との等モル塩）の水溶液を３０Ｋｇ作製し、十分撹拌した。該ポリアミド６６／６Ｉ／６Ｃの原料の水溶液を、撹拌装置を有し、かつ下部に抜出しノズルを有する７０Ｌのオートクレーブ中に仕込み、５０℃の温度下、十分攪拌した。窒素で置換した後、撹拌しながら温度を５０℃から約２７０℃まで昇温した。この際、オートクレーブ内の圧力は、ゲージ圧にして約１．７７ＭＰａになるが、圧力が１．７７ＭＰａ以上にならないよう水を系外に除去しながら加熱を約１時間続けた。その後、約１時間をかけ、圧力を大気圧まで降圧し、さらに約２９０℃、大気圧で約１時間保持した後、撹拌を停止した。下部ノズルからストランド状にポリマーを排出し、水冷・カッティングを行い、ペレットを得た。このペレットの９８％硫酸相対粘度ηｒ（１ｇ／１００ｍＬ）は２．３５であった。
【００５４】
［ガラス繊維（Ｂ）］
日本電気硝子株式会社製  ＥＣＳ０３  Ｔ−２７５Ｈ／ＰＬ  平均繊維径１０．５μｍを用いた。
【００５５】
［シリコーン化合物によってグラフト化されたポリオレフィン系樹脂（Ｃ）］
ｃ−１：東レ・ダウコーニング株式会社製  ＢＹ２７−２１９Ｌ
ベース樹脂＝ＥＭＭＡ（エチレン―メチルメタアクリレート共重合体）  
シリコーン含有量＝４０％
ＭＦＲ＝０．５ｇ／１０ｍｉｎ
ｃ−２：東レ・ダウコーニング株式会社製  ＢＹ２７−２２０
ベース樹脂：ＥＶＡ（エチレン―酢酸ビニル共重合体）  
シリコーン含有量＝６０％
ＭＦＲ＝０．２ｇ／１０ｍｉｎ
【００５６】
［少なくとも一つのアミド基を有する有機化合物（Ｄ）］
花王株式会社製  カオーワックスＥＢ−Ｐ（エチレンビスステアリン酸アマイド）を用いた。
【００５７】
［実施例１〜１０］
ポリアミド樹脂（Ａ）、シリコーン化合物によってグラフト化されたポリオレフィン系樹脂（Ｃ）、及び少なくとも一つのアミド基を有する化合物（Ｄ）を表１に示した組成及び組成比でタンブラーにて混合し、東芝機械株式会社製ＴＥＭ３５ｍｍ２軸押出機（設定温度：２９０℃、スクリュー回転数３００ｒｐｍ）にフィードホッパーより供給した。
さらに、サイドフィード口より、ポリアミド樹脂（Ａ）７０質量％に対して、ガラス繊維（Ｂ）を３０質量％の割合で供給し、紡口より押し出された溶融混練物をストランド状で冷却し、ペレタイズしてペレット状のガラス強化ポリアミド樹脂組成物を得た。
上記記載の方法により、衝撃特性及び長期摺動特性の評価を行なった。評価結果を表１に示す。
【００５８】
［実施例１１］
ポリアミド樹脂（Ａ）、シリコーン化合物によってグラフト化されたポリオレフィン系樹脂（Ｃ）、及び少なくとも一つのアミド基を有する化合物（Ｄ）を表１に示した組成及び組成比でタンブラーにて混合し、東芝機械株式会社製ＴＥＭ３５ｍｍ２軸押出機（設定温度：２９０℃、スクリュー回転数３００ｒｐｍ）にフィードホッパーより供給した。
さらに、サイドフィード口より、ポリアミド樹脂（Ａ）５０質量％に対して、ガラス繊維（Ｂ）を５０質量％の割合で供給し、紡口より押し出された溶融混練物をストランド状で冷却し、ペレタイズしてペレット状のガラス強化ポリアミド樹脂組成物を得た。
上記記載の方法により、衝撃特性及び長期摺動特性の評価を行なった。評価結果を表１に示す。
【００５９】
［実施例１２〜１４］
ポリアミド樹脂（Ａ）、シリコーン化合物によってグラフト化されたポリオレフィン系樹脂（Ｃ）、及び少なくとも一つのアミド基を有する化合物（Ｄ）を表２に示した組成及び組成比でタンブラーにて混合し、東芝機械株式会社製ＴＥＭ３５ｍｍ２軸押出機（設定温度：２９０℃、スクリュー回転数３００ｒｐｍ）にフィードホッパーより供給した。
さらに、サイドフィード口より、ポリアミド樹脂（Ａ）７０質量％に対して、ガラス繊維（Ｂ）を３０質量％の割合で供給し、紡口より押し出された溶融混練物をストランド状で冷却し、ペレタイズしてペレット状のガラス強化ポリアミド樹脂組成物を得た。
上記記載の方法により、衝撃特性及び長期摺動特性の評価を行なった。評価結果を表２に示す。
【００６０】
［実施例１５］
ポリアミド樹脂（Ａ）、シリコーン化合物によってグラフト化されたポリオレフィン系樹脂（Ｃ）、及び少なくとも一つのアミド基を有する化合物（Ｄ）を表２に示した組成及び組成比でタンブラーにて混合し、東芝機械株式会社製ＴＥＭ３５ｍｍ２軸押出機（設定温度：２９０℃、スクリュー回転数３００ｒｐｍ）にフィードホッパーより供給した。
さらに、サイドフィード口より、ポリアミド樹脂（Ａ）５０質量％に対して、ガラス繊維（Ｂ）を５０質量％の割合で供給し、紡口より押し出された溶融混練物をストランド状で冷却し、ペレタイズしてペレット状のガラス強化ポリアミド樹脂組成物を得た。
上記記載の方法により、衝撃特性及び長期摺動特性の評価を行なった。評価結果を表２に示す。
【００６１】
［実施例１６〜１８］
ポリアミド樹脂（Ａ）、シリコーン化合物によってグラフト化されたポリオレフィン系樹脂（Ｃ）、及び少なくとも一つのアミド基を有する化合物（Ｄ）を表３に示した組成及び組成比でタンブラーにて混合し、東芝機械株式会社製ＴＥＭ３５ｍｍ２軸押出機（設定温度：２９０℃、スクリュー回転数３００ｒｐｍ）にフィードホッパーより供給した。
さらに、サイドフィード口より、ポリアミド樹脂（Ａ）７０質量％に対して、ガラス繊維（Ｂ）を３０質量％の割合で供給し、紡口より押し出された溶融混練物をストランド状で冷却し、ペレタイズしてペレット状のガラス強化ポリアミド樹脂組成物を得た。
上記記載の方法により、衝撃特性及び長期摺動特性の評価を行なった。評価結果を表３に示す。
【００６２】
［実施例１９］
ポリアミド樹脂（Ａ）、シリコーン化合物によってグラフト化されたポリオレフィン系樹脂（Ｃ）、及び少なくとも一つのアミド基を有する化合物（Ｄ）を表３に示した組成及び組成比でタンブラーにて混合し、東芝機械株式会社製ＴＥＭ３５ｍｍ２軸押出機（設定温度：２９０℃、スクリュー回転数３００ｒｐｍ）にフィードホッパーより供給した。
さらに、サイドフィード口より、ポリアミド樹脂（Ａ３）５０質量％に対して、ガラス繊維（Ｂ）を５０質量％の割合で供給し、紡口より押し出された溶融混練物をストランド状で冷却し、ペレタイズしてペレット状のガラス強化ポリアミド樹脂組成物を得た。
上記記載の方法により、衝撃特性及び長期摺動特性の評価を行なった。評価結果を表３に示す。
【００６３】
[比較例１]
表１に示した組成のポリアミド樹脂（Ａ）を東芝機械株式会社製ＴＥＭ３５ｍｍ２軸押出機（設定温度：２９０℃、スクリュー回転数３００ｒｐｍ）にフィードホッパーより供給した。さらに、サイドフィード口より、ポリアミド樹脂（Ａ）７０質量％に対して、ガラス繊維（Ｂ）を３０質量％の割合で供給し、紡口より押し出された溶融混練物をストランド状で冷却し、ペレタイズしてペレット状のポリアミド樹脂組成物を得た。
上記記載の方法により、衝撃特性及び長期摺動特性の評価を行なった。評価結果を表１に示す。
【００６４】
[比較例２]
ポリアミド樹脂（Ａ）及びシリコーン化合物によってグラフト化されたポリオレフィン系樹脂（Ｃ）を表１に示した組成及び組成比でタンブラーにて混合してから、東芝機械株式会社製ＴＥＭ３５ｍｍ２軸押出機（設定温度：２９０℃、スクリュー回転数３００ｒｐｍ）にフィードホッパーより供給した以外は比較例１と同様に実施して、ペレット状のポリアミド樹脂組成物を得た。
上記記載の方法により、衝撃特性及び長期摺動特性の評価を行なった。評価結果を表１に示す。
【００６５】
[比較例３〜９]
表１に示した組成及び組成比とした以外は、実施例１と同様にして、ペレット状のポリアミド樹脂組成物を得た。
上記記載の方法により、衝撃特性及び長期摺動特性の評価を行なった。評価結果を表１に示す。
【００６６】
[比較例１０]
ポリアミド樹脂（Ａ）５０質量％に対して、ガラス繊維（Ｂ）を５０質量％の割合で供給した以外は、比較例１と同様にして、ペレット状のポリアミド樹脂組成物を得た。
上記記載の方法により、衝撃特性及び長期摺動特性の評価を行なった。評価結果を表１に示す。
【００６７】
[比較例１１、１２]
表２に示したポリアミド樹脂（Ａ）を東芝機械株式会社製ＴＥＭ３５ｍｍ２軸押出機（設定温度：２９０℃、スクリュー回転数３００ｒｐｍ）にフィードホッパーより供給した。さらに、サイドフィード口より、ポリアミド樹脂（Ａ）に対して、ガラス繊維（Ｂ）を表２に示した割合で供給し、紡口より押し出された溶融混練物をストランド状で冷却し、ペレタイズしてペレット状のポリアミド樹脂組成物を得た。
上記記載の方法により、衝撃特性及び長期摺動特性の評価を行なった。評価結果を表２に示す。
【００６８】
[比較例１３〜１５]
ポリアミド樹脂（Ａ）、シリコーン化合物によってグラフト化されたポリオレフィン系樹脂（Ｃ）、及び少なくとも一つのアミド基を有する化合物（Ｄ）を表２に示した組成及び組成比でタンブラーにて混合し、東芝機械株式会社製ＴＥＭ３５ｍｍ２軸押出機（設定温度：２９０℃、スクリュー回転数３００ｒｐｍ）にフィードホッパーより供給した。
さらに、サイドフィード口より、ポリアミド樹脂（Ａ）７０質量％に対して、ガラス繊維（Ｂ）を３０質量％の割合で供給し、紡口より押し出された溶融混練物をストランド状で冷却し、ペレタイズしてペレット状のポリアミド樹脂組成物を得た。
上記記載の方法により、衝撃特性及び長期摺動特性の評価を行なった。評価結果を表２に示す。
【００６９】
[比較例１６、１７]
表３に示したポリアミド樹脂（Ａ）を東芝機械株式会社製ＴＥＭ３５ｍｍ２軸押出機（設定温度：２９０℃、スクリュー回転数３００ｒｐｍ）にフィードホッパーより供給した。さらに、サイドフィード口より、ポリアミド樹脂（Ａ）に対して、ガラス繊維（Ｂ）を表３に示した割合で供給し、紡口より押し出された溶融混練物をストランド状で冷却し、ペレタイズしてペレット状のポリアミド樹脂組成物を得た。
上記記載の方法により、衝撃特性及び長期摺動特性の評価を行なった。評価結果を表３に示す。
【００７０】
[比較例１８〜２０]
ポリアミド樹脂（Ａ）、シリコーン化合物によってグラフト化されたポリオレフィン系樹脂（Ｃ）、及び少なくとも一つのアミド基を有する化合物（Ｄ）を表３に示した組成及び組成比でタンブラーにて混合し、東芝機械株式会社製ＴＥＭ３５ｍｍ２軸押出機（設定温度：２９０℃、スクリュー回転数３００ｒｐｍ）にフィードホッパーより供給した。
さらに、サイドフィード口より、ポリアミド樹脂（Ａ）７０質量％に対して、ガラス繊維（Ｂ）を３０質量％の割合で供給し、紡口より押し出された溶融混練物をストランド状で冷却し、ペレタイズしてペレット状のポリアミド樹脂組成物を得た。
上記記載の方法により、衝撃特性及び長期摺動特性の評価を行なった。評価結果を表３に示す。
【００７１】
【表１】
2011016989.tif 000003
【００７２】
【表２】
2011016989.tif 000004
【００７３】
【表３】
2011016989.tif 000005
【００７４】
表１〜３より、実施例１〜１９のガラス強化ポリアミド樹脂組成物は、いずれも極めて優れた衝撃特性及び長期摺動特性を両立する。
一方、（Ａ）と（Ｂ）の合計１００質量部に対し、（Ｃ）を１質量部未満の比較例７のポリアミド樹脂組成物は、衝撃特性が大きく低下し、かつ長期摺動特性に劣るものであった。
また、（Ｄ）／（Ｃ）の質量比が、０．５を超える比較例３、比較例６、比較例８、比較例１４、及び比較例１９のポリアミド樹脂組成物と、（Ｄ）／（Ｃ）の質量比が、０．０１未満の比較例２、比較例４、比較例５、比較例９、比較例１５、及び比較例２０のポリアミド樹脂組成物は、衝撃特性が大きく低下し、かつ長期摺動特性に劣るものであった。
【産業上の利用可能性】
【００７５】
本発明のガラス強化ポリアミド樹脂組成物及び成形品は、衝撃特性に優れ、さらに長期摺動特性に優れるため、自動車分野、電気・電子分野、機械・工業分野、事務機器分野、航空・宇宙分野などで好適に利用できる。